СПОСОБ ПЕРЕРАБОТКИ ТВЕРДЫХ ИЛИ РАСПЛАВЛЕННЫХ ВЕЩЕСТВ

1. Способ переработки и/или восстановления твердых или расплавленных веществ и/или пирофоров, в частности, легких фракций, образующихся при измельчении, отличающийся тем, что твердые или расплавленные вещества загружают на, по меньшей мере, частично индуктивно нагретое графитовое тело, вводят восстановители, отличные от углерода графита, и собирают стекающий восстановленный и/или дегазированный расплав, причем восстановители вводят вместе с твердыми или расплавленными загружаемыми веществами и в качестве восстановителей используют природный газ, пыль бурого угля, углеводороды, водород, вводимые вместе с водяным паром, оксид углерода и/или аммиак, а также кислород, диоксид углерода и/или галогены или галогенводороды.
2. Способ по п.1, отличающийся тем, что графитовое тело образовано слоем, колонной или засыпкой кускового графита.
3. Способ по п.1, отличающийся тем, что графит имеет форму графитового блока с пронизывающими каналами, отверстиями и т.п.
4. Способ по п.1, отличающийся тем, что твердые или расплавленные вещества и восстановители, отличные от углерода графита, а также при необходимости твердые или расплавленные загружаемые вещества засасываются в графитовый слой.
5. Способ по п.1, отличающийся тем, что в качестве восстановителя вводят угольную пыль или пыль бурого угля.
2
6. Способ по п.1, отличающийся тем, что твердые восстановители вводят с помощью газа-носителя, в частности азота, аргона, СО, СО или воздуха.
7. Способ по п.1, отличающийся тем, что окислительно-восстановительный потенциал графитового тела регулируют введением газов и что температуру графитового тела регулируют изменением потребляемой электрической мощности и с помощью введения газов.
8. Способ по п.1, отличающийся тем, что температуру и/или потребление мощности расположенных последовательно по оси секций графитового тела измеряют отдельно и что температуру и окислительно-восстановительный режим в отдельных секциях регулируют с помощью регулирования электрической мощности, и/или подлежащих введению газов, и/или объемов вводимого газа.
9. Способ по п.1, отличающийся тем, что стеклянные частицы или стеклянные расплавы загружают на раскаленное докрасна графитовое тело.
10. Способ по п.1, отличающийся тем, что графит используют в форме шариков, цилиндров, блоков, гранулированных формованных тел и/или лома электродов.
11. Способ по п.1, отличающийся тем, что графитовые тела сформированы из графита и катализаторного порошка.
12. Способ по п.1, отличающийся тем, что графитовые тела для регулирования электрической проводимости спрессованы с соответствующими солями, и/или металлами, или керамикой.
13. Способ по п.1, отличающийся тем, что графитовые тела получают с регулированием их микропористости.
14. Способ по п.1, отличающийся тем, что индуктивный нагрев осуществляют путем подачи тока с двумя различными частотами.
15. Способ по п.14, отличающийся тем, что одна из двух различных частот лежит в диапазоне от 3 до 15 кГц, а другая частота лежит ниже 0,5 кГц.
16. Способ по п.1, отличающийся тем, что графитовое тело загружают в виде засыпки из смеси графита с инертными насадочными телами, в частности каталитически активными телами СаО или MgO.
17. Способ по п.1, отличающийся тем, что вместе с загружаемыми веществами загружают пыль сталелитейного производства для связывания S.
18. Способ по п.1, отличающийся тем, что пирофоры образованы измельченными старыми покрышками, содержащей масло окалиной прокатного производства, РСВ (полихлорированные дифенилы), загрязненной бывшей в употреблении древесиной, загрязненным извлеченным грунтом (диоксины или фураны), остатками перегонки нефти и высушенным осадком сточных вод.